ЧУГУН
CAST IRON

Изобретение относится к области металлургии, в частности к составам чугуна, который может быть использован для изготовления цилиндров двигателей внутреннего сгорания.
Известен чугун, содержащий, мас.%: углерод 2,5-4,0; кремний 0,8-2,5; марганец 0,3-1,5; титан 0-1,0; медь 0-4,0; никель 0-2,5; барий 0-0,2; молибден 0-0,8; бор 0-10; железо остальное [1].
Задачей изобретения является повышение износостойкости чугуна.
Технический результат достигается тем, что чугун, содержащий углерод, кремний, марганец, титан, медь, никель, барий, молибден, железо, дополнительно содержит кальций, церий, индий, теллур при следующем соотношении компонентов, мас.%: углерод 3,0-3,5; кремний 1,5-2,0; марганец 2,0-2,5; титан 0,1-0,3; медь 1,2-1,4; никель 2,7-2,9; барий 0,01-0,012; молибден 0,9-1,1; кальций 0,01-0,012; церий 0,1-0,12; индий 0,01-0,012; теллур 0,001-0,0012; железо остальное.
В таблице приведены составы чугуна.
Компоненты
Состав, мас.%
1
2
3
Углерод
3,0
3,3
3,5
Кремний
1,5
1,7
2,0
Марганец
2,5
2,3
2,0
Титан
0,1
0,2
0,3
Медь
1,2
1,3
1,4
Никель
2,9
2,8
2,7
Барий
0,01
0,011
0,012
Молибден
1,1
1,0
0,9
Кальций
0,01
0,011
0,012
Церий
0,1
0,11
0,12
Индий
0,01
0,011
0,012
Теллур
0,0012
0,0011
0,001
Железо
остальное
остальное
остальное
Износ, отн.ед.
~0,9
~0,9
~0,9
Примечание. За 1 отн.ед. принят износ при сухом трении известного чугуна [1] в условиях удельного давления до 100 кгс/см<sup>2</sup>, скорости скольжения до 5,7 м/с, контртело - чугун серый модифицированный (МСЧ 28-48).
Повышение износостойкости чугуна обусловлено комплексным влиянием компонентов, входящих в его состав. Теллур стабилизирует карбиды. Медь увеличивает содержание в сплаве перлита, способствует повышению прочности и пластичности. Никель увеличивает прочностные и пластические свойства чугуна. Молибден увеличивает твердость сплава, делает его теплоустойчивым, увеличивает несущую способность деталей при ударных нагрузках и высоких температурах. Барий, кальций и церий раскисляют сплав. Церий нейтрализует вредное влияние примесей серы. Индий препятствует образованию заусениц, способствует измельчению зерна.
Чугун выплавляют в электропечах и отливают в формы. Отливки подвергают отжигу при температуре 720-740°С с последующим охлаждением на воздухе.
Источник информации
1. JP 61-026754 А, С22С 37/08, 1986.